Brevet FR3030553A1 — publié le 20160624

La présente invention concerne une bande adhésive présentant un support comprenant un non-tissé cousu et une couche de colle appliquée au moins d'un côté sur le support, le non-tissé cousu étant formé au moins à 80 % à partir de fibres longues qui présentent au moins une longueur de fibre de 80 mm. 15 On entend dans ce cadre par un non-tissé cousu une structure textile à base de fibres, qui est constituée de plusieurs couches à base de fibres cousues les unes aux autres au moyen au moins d'un fil à coudre. On connaît à titre d'exemple une bande adhésive comprenant un support formé à partir d'un non-tissé cousu d'après le document 20 EP 0 668 336 B2. Par ailleurs, une bande adhésive du type indiqué en introduction qui est commercialisée sous le nom de produit Coroplast 8510 X est connue. Les bandes adhésives connues sont adaptées pour être enroulées autour de jeux de câbles dans des véhicules, afin d'éviter par exemple les bruits liés aux cliquetis. Lesdits bruits liés aux cliquetis sont provoqués par 25 exemple par le contact des câbles avec la carrosserie ou d'autres pièces. Les bandes adhésives du type indiqué doivent impérativement remplir, eu égard à leurs caractéristiques d'utilisation, les critères communs, en particulier la norme LV 312 (10/2009). Ladite norme procède à un classement des bandes adhésives eu égard à leurs caractéristiques d'applications dans l'industrie 30 automobile, de préférence pour rassembler et entourer des lignes et des jeux de lignes. La norme visée plus haut a été élaborée par les représentants des constructeurs automobiles AUDI AG, BMW AG, Daimler AG, Porsche AG et Volkswagen AG. Lorsqu'il est fait mention ci-après de la norme LV 312, on sous-entend systématiquement la version correspondante 10/2009. On compte parmi les caractéristiques d'utilisation des bandes adhésives, par exemple : la force d'adhérence au dos de la bande et la force de déroulement ainsi que l'aptitude au déchirement à la main. D'autres caractéristiques d'utilisation sont la force d'adhérence sur des matériaux définis, l'épaisseur, l'allongement à la rupture, la force de rupture, la résistance à la propagation des déchirures et la résistance à l'usure. Afin d'éviter les bruits liés aux cliquetis, il s'avère opportun que les bandes adhésives présentent une insonorisation. Selon le secteur d'utilisation, il existe des bandes adhésives présentant des classes différentes en termes d'insonorisation. La résistance à l'usure est importante pour la robustesse de la bande 15 adhésive vis-à-vis des contraintes mécaniques. De manière connue, une amélioration de cette grandeur est obtenue lorsque la masse surfacique du non-tissé ou le poids d'application de la colle de la bande adhésive sont augmentés. Avec ces deux actions, une insonorisation déteriorée de la bande adhésive est concédée. 20 La présente invention a pour objectif d'améliorer les caractéristiques d'utilisation des bandes adhésives connues jusqu'à présent du type indiqué en introduction. En particulier, elle vise à fournir une bande adhésive présentant des caractéristiques améliorées en matière d'usure tout en conservant une insonorisation élevée. 25 Ledit objectif est atteint selon l'invention par une bande adhésive présentant un support pourvu d'un non-tissé cousu et une couche de colle appliquée d'un côté sur le support, le non-tissé cousu étant formé au moins à 80 % à partir de fibres longues qui présentent au moins une longueur de fibre de 80 mm, caractérisée en ce que les fibres longues présentent une longueur de 30 fibre comprise dans la plage allant de 80 mm à 120 mm. Dans le cas de la solution selon l'invention, il s'est avéré de manière surprenante que des bandes adhésives comprenant des non-tissés pourvus de fibres de non-tissé plus longues que celles utilisées jusqu'à présent présentent une résistance améliorée à l'usure tout en conservant des caractéristiques identiques en matière d'insonorisation. Le non-tissé selon l'invention en tant que le matériau de support peut être réalisé dans le cas présent de manière plus fine que des non-tissés destinés à des bandes adhésives du type indiqué en introduction. Avec des procédés modernes de cardage ou de peignage, il est possible dans ce cadre d'obtenir une répartition des fibres homogène et ce faisant également une qualité de produit élevée constante. De préférence, le non-tissé cousu peut contenir, outre les fibres longues, également des fibres courtes qui présentent une longueur comprise dans la plage allant de 40 min à 60 mm, de préférence une longueur comprise dans la plage allant de 45 mm à 55 mm. La longueur des fibres courtes permet d'ajuster l'aptitude au déchirement à la main de la bande adhésive. Il est recommandé que les fibres longues de non-tissés de ce type présentent de préférence une longueur de précisément 80 min. La définition des fibres longues et des fibres courtes selon la demande diffère donc de la définition usuelle des fibres naturelles, selon laquelle les fibres courtes possèdent une longueur comprise dans la plage allant de 40 min à 100 mm et les fibres longues possèdent une longueur supérieure à 100 mm. Dans le cas d'une utilisation de non-tissés comprenant les fibres courtes et les fibres longues décrites selon la présente demande servant à fabriquer des bandes adhésives, il s'est avéré de manière surprenante que la force d'adhérence au dos de la bande et la force de déroulement peuvent être améliorées par une proportion en fibres courtes comprise dans la plage indiquée par rapport aux bandes adhésives connes du type indiqué en introduction. La force de rupture et la force d'adhérence de la bande adhésive peuvent également être optimisées par une proportion en fibres courtes dans le non-tissé cousu. De manière avantageuse, le non-tissé cousu contient exclusivement des fibres longues. De cette manière, l'allongement à la rupture du non-tissé cousu ainsi que de la bande adhésive peut être amélioré. En particulier, le support est constitué exclusivement du non-tissé cousu. Le fait de renoncer à d'autres matériaux de support tels que des films ou des couches de tissu a pour avantage que les caractéristiques d'utilisation de la bande adhésive peuvent être ajustées de manière ciblée grâce à quelques paramètres : il suffit à cet effet de modifier les caractéristiques du non-tissé et de la colle. De manière avantageuse, le non-tissé cousu contient des fibres, qui présentent un titre compris dans la plage allant de 2 dtex à 3 dtex. Des fibres présentant une telle finesse peuvent présenter une stabilité propre inférieure à celle de fibres épaisses d'un matériau identique. De ce fait, elles peuvent être assemblées de manière plus efficace à d'autres fibres. Cela repose sur le fait que leur surface de contact réelle, qui se justifie par le rapport entre la surface des fibres et le volume des fibres, est plus grande que dans le cas de fibres plus épaisses. Cela permet ainsi d'obtenir une solidité plus élevée pour le non-tissé. Le non-tissé cousu contient en particulier des fils à coudre servant à coudre les couches à base de fibres, lesquels présentent un titre compris dans la plage allant de 40 dtex à 60 dtex, de préférence un titre de 50 dtex. Le rapport en matière de taille entre la finesse des fibres et la finesse des fils se situe par voie de conséquence de préférence dans une plage allant de 2:50 à 3:50. Les caractéristiques en termes de rupture du non-tissé ou de la bande adhésive peuvent être impactées au moyen dudit rapport en matière de taille. Dans un mode de réalisation préféré, les fibres longues ont une proportion comprise dans la plage allant de 85 % à 95 %, et les fibres courtes présentent de manière correspondante une proportion comprise dans la plage allant de 15 % à 5 %. Dans le cas présent, l'épaisseur du non-tissé peut être réglée : plus la proportion des fibres longues présentes dans le non-tissé est importante, plus petite sera l'épaisseur du non-tissé pour une masse surfacique identique. Par ailleurs, l'allongement à la rupture et la force de rupture s'améliorent d'autant plus que la proportion de fibres longues dans le non-tissé cousu augmente. De préférence, le non-tissé cousu peut présenter un allongement à la rupture compris dans la plage allant de 25 % à 58 % selon la norme LV 312 (10/2009). Par ailleurs, le non-tissé cousu peut de manière avantageuse présenter une force de rupture comprise dans la plage allant de 35 N/m à 65 N/cm selon la norme LV 312 (10/2009). De ce fait, il est possible d'obtenir une capacité de charge pour la bande adhésive plus importante, puisqu'aussi bien son allongement à la rupture que sa force de rupture peuvent être impactés par l'allongement à la rupture et par la force de rupture du non-tissé. De manière préférée, une partie des fibres ou toutes les fibres peuvent être constituées en partie ou en totalité de polyester (PES). Les fibres en polyester sont avantageuses car elles possèdent par exemple une faible densité, une solidité élevée et un allongement à la rupture important, un très bon comportement diélectrique, une faible hygroscopicité ainsi qu'une faible usure. En particulier, il est envisageable qu'une partie des fibres ou toutes les fibres soient constituées en totalité ou en partie de polyéthylène de téréphtalate (PET). En particulier, la bande adhésive peut posséder une résistance à l'usure 20 comprise dans une plage allant de 350 courses à 800 courses, de préférence comprise dans une plage allant de 450 courses à 750 courses selon la norme LV 312 (10/2009). La résistance à l'usure satisfaisante d'une bande adhésive est avantageuse pour des domaines d'application dans lesquels la bande adhésive est exposée à une contrainte mécanique élevée. 25 La présente invention est expliquée de manière plus détaillée à l'aide des exemples de réalisation illustrés sur les figures, sur lesquelles on peut voir : figure 1 une coupe transversale schématique d'une bande adhésive selon l'invention comprenant un non-tissé cousu selon l'invention ; figure 2a une coupe transversale schématique d'un premier mode de 30 réalisation d'un non-tissé cousu selon l'invention comprenant des fibres longues ; figure 2b une vue d'une fibre longue du non-tissé non cousu selon le premier mode de réalisation ; figure 3a une coupe transversale schématique d'un deuxième mode de réalisation d'un non-tissé cousu selon l'invention comprenant des fibres longues et des fibres courtes ; figure 3b une vue d'une fibre courte du non-tissé cousu selon le deuxième mode de réalisation ; et figure 4 une vue d'un non-tissé cousu lors de la fabrication. Sur les diverses figures, les mêmes éléments sont systématiquement 10 dotés des mêmes numéros de référence de sorte qu'ils ne sont en règle générale décrits qu'une seule fois. Concernant la description qui suit, il est demandé de ne pas limiter l'invention aux exemples de réalisation et, dans ce cadre, de ne pas la limiter non plus à toutes les caractéristiques ou à plusieurs caractéristiques de 15 combinaisons de caractéristiques décrites. Bien au contraire, chaque caractéristique partielle spécifique de l'exemple ou de chaque exemple de réalisation, même sans lien avec toutes les autres caractéristiques partielles décrites dans ce cadre, revêt, en soi et également en combinaison avec des caractéristiques quelconques d'un autre exemple de réalisation, une 20 importance pour l'objet de l'invention. Les paramètres des caractéristiques, expliqués dans la description, du non-tissé cousu 2 et de la bande adhésive 1 sont définis selon la norme LV 312 (10/2009). On compte parmi ces paramètres pour le non-tissé cousu 2: l'épaisseur DI, l'allongement à la rupture, la force de rupture, la résistance à la 25 propagation des déchirures et l'aptitude au déchirement à la main. Pour la bande adhésive 1, on compte parmi lesdits paramètres : l'épaisseur D2, l'allongement à la rupture, la force de rupture, la force d'adhérence sur l'acier, la force d'adhérence sur le dos de la bande, la force de déroulement, l'aptitude au déchirement à la main, l'insonorisation et la résistance à l'usure. Pour les 30 deux derniers paramètres, on procède dans la description qui suit à un classement. La figure 1 représente une bande adhésive 1 selon l'invention, présentant un support 6 formé à partir d'un non-tissé cousu 2 et une couche de colle 7 appliquée d'un côté sur le support 6. Le non-tissé cousu 2 comprend de préférence un matériau de non-tissé textile, qui constitue une structure plane textile constituée d'un alignement et/ou d'un empilement de fibres ordonnées et désordonnées. Le matériau de non-tissé peut être constitué de fibres longues s'étendant le long du sens d'extension de la bande et de fibres transversales s'étendant de manière transversale par rapport aux fibres longues ou d'une couche intégralement à fibres enchevêtrées. Selon l'invention, le non-tissé cousu 2 présente des fibres longues 3. De préférence, le non-tissé 2 contient deux types de fibres, à savoir des fibres longues 3 et des fibres courtes 4. Le titre des fibres 3, 4 des deux types est compris en particulier dans la plage allant de 2 dtex à 3 dtex. Afin de former le non-tissé cousu 2, les fibres longues 3 et/ou les fibres courtes 4 sont de manière avantageuse cousues avec des fils à coudre 5, lesquels présentent un titre de 50 dtex de préférence. En particulier, le non-tissé cousu 2 présente une masse surfacique comprise dans la plage allant de 120 g/m2 à 140 g/m2. Par ailleurs, le non-tissé cousu 2 présente de préférence une épaisseur D1 comprise dans la plage allant de 0,40 mm à 0,55 mm, en particulier comprise dans la plage allant de 0,45 mm à 0,50 mm. Ladite épaisseur est mesurée selon la norme DIN EN 1942. De préférence, une proportion des fibres 3, 4 ou toutes les fibres 3, 4 sont constituées en partie ou en totalité de plastique, de préférence de polyéthylène de téréphtalate (PET). La fabrication d'un non-tissé cousu 2 s'opère par exemple comme illustré de manière schématique sur la figure 4. Dans le cas présent, la figure 4 illustre de manière schématique un non-tissé cousu 2, dans lequel sont cousus des fils à coudre 5 présentant une finesse F. La finesse F constitue dans le cas présent une mesure de la densité des mailles. La finesse repose sur la « finesse anglaise », qui indique, dans un 30 système de numération appliqué dans le cas des métiers à tricoter, par exemple à mailles ceuillies ou à mailles jetées, le nombre n des aiguilles à coudre 9, 9', 9" revenant au tronçon K d'un pouce anglais (25,4 mm) et, ce faisant, la densité des mailles. Dans le cas du non-tissé cousu 2 représenté de manière schématique sur la figure 4, on a utilisé par exemple au moins n = 3 aiguilles 9, 9', 9" disposées sur un tronçon K pour fabriquer le non-tissé cousu 2. La finesse anglaise F fait l'objet d'une norme dans le document DIN ISO 8188:2009-02 « Machines textiles et accessoires - classement des machines formant des mailles ». Selon l'invention, on préfère dans ce cadre des finesses comprises dans la plage allant de F 14 à F 24, en particulier une finesse F 22. Par exemple, on utilise aux fins de la production d'un non-tissé cousu 2 deux systèmes de fils à coudre (en d'autres termes deux barres) afin de réaliser des points à travers un non-tissé brut 2a. Toutefois des systèmes à barre unique ou à trois barres sont également envisageables. Dans le cas du système à deux barres, un fil à coudre 5 est guidé par un premier jeu de guide-fils à coudre 8, 8', 8" mobiles, qui sont supportés par une première barre de guidage (non illustrée), en vue d'un engrènement par filetage intégral à coopération avec les aiguilles 9, 9', 9", etc. sur la largeur du non-tissé brut 2a. Afin de produire des mailles dans le non-tissé cousu 2, le fil à coudre 5 est lors du fonctionnement déplacé de manière à venir en prise avec les aiguilles 9, 9', 9", lesquelles guident à nouveau le fil à coudre 5 selon un va-et-vient à travers le non-tissé brut 2a. Cela permet de réaliser un ensemble de points de fil à coudre 10 en interaction, lequel s'étend le long du non-tissé brut 2a dans des rangées espacées les unes des autres. Les points de fil à coudre 10 peuvent être maintenus, à titre d'exemple 25 et de manière non limitative, selon une configuration de point de chaînette complète bien que d'autres ensembles de points connus, par exemple les points de tricot et similaires, puissent être également utilisés. En particulier, le non-tissé cousu 2 peut être produit à l'aide de la technologie de tricotage « Maliwatt ». Selon le procédé Maliwatt, un non-tissé 30 brut 2a est consolidé en ce que ce dernier, réalisé par exemple sous la forme d'un floc tapissé de manière transversale préalablement posé ou d'un non-tissé enchevêtré, est cousu par un ou deux systèmes de fil. A cet effet, le système de fil de fermeture / aiguille à coulisse est piqué à travers la nappe de fibres et tire, lors du mouvement de retour, un ou deux fils à coudre 5 placés à travers le non-tissé brut 2a à consolider. Il s'en suit l'abattage de la maille qui précède et le retrait de la matière vers le bas. De préférence, les fils à coudre 5 présentant une longueur de point s de 1,0 mm sont cousus dans le non-tissé cousu 2. On entend par longueur de point s, dans le cadre présent, l'écart entre l'emplacement d'entrée du fil à coudre 5 dans la structure à base de fibres et son emplacement de sortie. La bande adhésive 1 fabriquée à l'aide du non-tissé cousu 2 possède de préférence une force de déroulement comprise dans la plage allant de 5,6 N/cm à de 5,8 N/cm. La force de déroulement est dans le cas présent la force requise pour le déroulement d'un rouleau de bande d'adhésive. Elle agit sur la tension d'enroulement lors de l'application de bandes sur des jeux de lignes, laquelle impacte par exemple la dureté d'enroulement d'un faisceau de lignes. Des forces de déroulement trop élevées peuvent avoir pour conséquence une torsion et ce faisant un raccourcissement, en particulier de faisceaux de lignes de petite épaisseur. Des forces de déroulement trop basses peuvent donner lieu à des problèmes d'usinage et en plus à des faisceaux de lignes souples présentant des enroulements incorrects et lâches. Classe d'insonorisation Exigences A Absence d'insonorisation 0 à 5. 2 dB(A) B Faible insonorisation > 2 à 5 à 5_ 10 dB(A) D Insonorisation élevée > 10 à 15 dB(A) Tableau 1: répartition des caractéristiques d'insonorisation selon la norme LV 312 (10/2009) - 10 - De préférence, la bande adhésive 1 présente une insonorisation de la classe C. Cette classification correspond à une insonorisation supérieure à 5 dB(A) jusqu'à 10 dB(A) y compris. Un aperçu des classes relatives à l'insonorisation selon la norme LV 312 (10/2009) figure dans le tableau 1. Par ailleurs, les caractéristiques en matière d'usure de la bande adhésive 1 correspondent de manière avantageuse aux conditions, fixées par la norme, de la classe C. Cela se base sur le fait que la bande adhésive 1 supporte de manière avantageuse 700 à 800 courses avant d'être complètement usée. En revanche, des bandes adhésives connues jusqu'à présent du type indiqué en introduction ne peuvent supporter que 450 courses. Un aperçu correspondant des caractéristiques relatives à l'usure selon la norme LV 312 (10/2009) figure dans le tableau 2 qui suit. Classe d'usure Exigences A Absence de protection anti-usure 30 000 courses applications spécifiques Tableau 2 : répartition des caractéristiques relatives à l'usure selon la norme LV 312 (10/2009) La couche de colle 7 de la bande adhésive 1 comprend de préférence des substances adhésives sensibles à la pression, en particulier à base de polyacrylate, lesquelles peuvent être utilisées du fait de leur résistance au vieillissement satisfaisante. Les colles à base d'acrylate peuvent être appliquées en règle générale soit sous la forme d'une dispersion soit sous la forme de substances adhésives fusibles à réticuler au moyen d'un rayonnement UV. En principe, l'utilisation de solvants à base d'acrylate est également possible ou encore l'emploi de mélanges de monomères d'acrylate ou de prépolymères d'acrylate. Ces derniers sont éventuellement polymérisés et réticulés après l'enduction soit par voie thermique soit au moyen d'un rayonnement UV. Par ailleurs, l'utilisation d'autres classes de substances adhésives dures telles que des substances adhésives à base de caoutchouc de synthèse, tel que le SIS (copolymère de styrène-isoprène-styrène) ou le SBS (copolymère séquencé de styrène-butadiène-styrène) ou de substances adhésives à base de silicone ou de polyuréthane est également possible. La figure 2a représente un premier mode de réalisation d'un non-tissé cousu 2 utilisé selon l'invention comme support 6. Ce mode de réalisation est désigné ci-après par « non-tissé à fibres longues 100 % », car le non-tissé est constitué à 100 % de fibres longues 3. Les caractéristiques dudit non-tissé cousu 2 ressortent du tableau 3. Les caractéristiques figurant dans ledit tableau sont individuellement en soi en selon des combinaisons au choix importantes pour l'invention. De plus, les caractéristiques du « non-tissé à fibres longues 100 %» sont, dans le tableau 3, mises en regard avec celles d'un non-tissé comparatif selon l'état de la technique (colonne au centre du tableau 3). L'information « PES Virgin » figurant sur le tableau 3 qui suit pour le matériau des fibres 3, 4 et du fil à coudre 5 signifie dans le cas présent que les fibres 3, 4 et le fil à coudre 5 sont constitués de préférence en partie ou en totalité d'un polyester non recyclé. Néanmoins, il apparaît que l'utilisation de fils à coudre 5 constitués d'un polyester recyclé est également possible. Du reste, les fils à coudre 5 sont constitués - en partie ou en totalité - également de polyéthylène (PE) ou de polypropylène (PP), ou de polyuréthane (PUR), de viscose ou de polyamide (PA). En particulier, des fils à coudre 5 à base de PA sont alors constitués en en partie ou en totalité, de homopolyamides, par exemple de PA 6,6 (PA constitué d'hexaméthylènediamine et d'acide adipique [NH-(CH2)6-NH-00-(CH2)4- CO]) ou de PA 6 (PA constitué de caprolactame [NH-(CH2)5-COL). Les - 12 - homopolyamides sont dérivés d'un acide aminocarboxylique ou d'un lactame ou d'une diamine et d'un acide dicarboxylique. Le tableau 3 qui suit livre un aperçu des caractéristiques préférées de non-tissés cousus 2 pouvant être utilisés selon l'invention comme matériaux 5 de support. Le tableau 3 répertorie le titre, le nombre de filaments, la longueur de point et le matériau des fibres. Ces paramètres sont identiques en particulier pour le « non-tissé à fibres longues 100 % » et le non-tissé indiqué à titre comparatif. On utilise de préférence, pour le « non-tissé à fibres longues 10 100 % », un fil à coudre 5 présentant un titre de 50 dtex. Le matériau de fil peut être constitué en partie ou en totalité de fibres textiles. On peut utiliser à titre d'exemple des fils, sachant qu'on peut utiliser des fils constitués de fibres discontinues ou de filaments. 15 - 13 - 130 g/m2 Non-tissé à fibres Non-tissé à fibres longues 90 % longues 100 % Finesse n/25 mm F22 F22 F22 Titre dtex 50 50 50 Nombre de Nombre 36 36 36 filaments Longueur de point mm 1 1 1 Matériau du fil - PES Virgin PES Virgin PES Virgin Matériau des - PES Virgin PES Virgin PES Virgin fibres Finesse de fibres dtex 2,11 2,0-3,0 2,0 - 3,0 fibres longues Finesse des fibres dtex 2,43 2,0 - 3,0 2,0 - 3,0 Fibres courtes Longueur des mm 76 80 120 fibres fibres longues Longueur des mm 51 50 .1. fibres fibres courtes Proportion fibres % 60 - 80 90 100 longues Proportion fibres % 40 - 20 10 0 courtes Masse surfacique g/m2 130 +/- 10 130 +/- 10 130 +/- 10 Epaisseur mm 0,55 +/-0,1 0,50 +/-0,1 0,45 +/-0,1 Allongement à la % 15 - 50 25 -55 28 -58 rupture Force de rupture N/cm 30 - 50 35 -55 42 - 65 Résistance à la mN 4,0 > 4,0 > 4,0 la bande Tableau 3 : caractéristiques des non-tissés cousus selon l'invention Un fil à base de fibres discontinues est constitué de fibres de longueur finie, qui sont torsadées lors du filage. Un fil à base de filaments est constitué de filaments. Un filament est une fibre à longueur illimitée (selon la norme DIN 60000 (10/1990)) ou présente au moins une longueur de 1000 mm (selon la norme DIN 60001 (10/1990)). En revanche, on désigne les fibres de longueur limitée de fibres à filer (de l'allemand « Spinnfasem »). Les fibres à filer se divisent à nouveau, d'une part, en fibres discontinues (de l'allemand - 14 - « Stapelfasem ») pouvant être filées dans les faits et, d'autre part, en focs très courts, sachant que la limite est de l'ordre de 15 mm. Les fils à coudre 5 peuvent aussi être fabriqués à partir de fibres à filer. De préférence, on utilise, pour les fils à coudre 5, des fils plats, en particulier ce qu'on appelle des fils pré-orientés (en anglais, POY - Pre Oriented Yarn) ou ce qu'on appelle des fils complètement tirés (en anglais, FDY - Fully Drawn Yarn). La fabrication d'un fil à base de filaments est effectuée par l'action consistant à entremêler les divers filaments. Le nombre des filaments est compris de préférence dans une plage allant de 34 à 38. En règle générale, les 10 fils à coudre 5 peuvent contenir 24 à 144 filaments. La finesse des fibres longues 3 dans le non-tissé cousu 2 est comprise de préférence dans une plage allant de 2 dtex à 3 dtex. Selon l'invention, la fibre longue 3 possède une longueur L1 comprise dans la plage allant de 80 mm à 120 mm, de préférence sa longueur L1 est comprise dans une plage 15 allant de 110 mm à 130 mm. Dans un mode de réalisation particulièrement préféré, elle est de 120 mm. Une fibre longue 3 destinée à être utilisée dans un non-tissé cousu 2, tel que cela est montré sur la figure 2a, est illustrée sur la figure 2b. La masse surfacique dudit mode de réalisation du non-tissé est comprise en particulier dans une plage allant de 60 g/m2 à 230 g/m2, de 20 préférence dans une plage allant de 80 g/m2 à 160 g/m2. De manière avantageuse, on utilise pour la fabrication du non-tissé cousu 2 exclusivement la fibre longue 3. Par l'utilisation d'une telle fibre longue 3, on obtient en particulier des épaisseurs D1 de non-tissé cousu comprises dans la plage allant de 0,40 mm à 0,50 mm, de préférence comprises dans la plage allant de 25 0,44 mm à 0,46 mm. Par ailleurs, le « non-tissé à fibres longues 100 % » présente de manière avantageuse un allongement à la rupture compris dans la plage allant de 28 % à 58 % et une force de rupture comprise dans la plage allant de 42 N/Cm à 65 N/cm. Dans le cas présent, la force de rupture constitue une mesure de la 30 capacité de charge de la bande adhésive 1 en cours d'utilisation. L'allongement à la rupture constitue une mesure de l'extensibilité de la bande - 15 - adhésive 1. De manière avantageuse, la résistance à la propagation des déchirures est égale à 18 000 mN. La résistance à la propagation des déchirures ou la résistance à l'entaille est la capacité d'une matière à résister à la propagation de déchirures même en présence d'une entaille. Le « non-tissé à fibres longues 100 % » ne se laisse déchirer à la main de manière avantageuse que difficilement. L'utilisation d'un « non-tissé à fibres longues 100 %» comme support 2 donne lieu de préférence à une bande adhésive 1 présentant les caractéristiques visées à la colonne 5 du tableau 4 qui suit. Dans le cas présent, les caractéristiques détaillées dans le tableau 4 sont importantes pour l'invention, seules en soi ou selon des combinaisons au choix. - 16 - Bande adhésive standard 8510 X Bande adhésive du Bande adhésive du non-tissé à fibres non-tissé à fibres longues 90 % longues 100 % Matériau de g/m2 130 130 130 support Type de colle - Acrylate Acrylate Acrylate Application de g/m2 50 -100 50 -100 50 -100 colle Epaisseur mm 0,5 0,5 0,5 Allongement à % 18 20 25 la rupture Force de N/cm 35 30 - 36 36 - 50 rupture Force N/cm 3,2 2,0 - 4,1 3,5 - 8,0 d'adhérence acier Force N/cm 4,2 4,5 4,3 d'adhérence dos de la bande Force de N 5,5 5,8 5,6 déroulement Aptitude à être LV 312 facile Moyenne Difficile déchirée à la main Classe LV 312 C C C d'insonorisation Classe de LV 312 B B - C C résistance à la Courses 200 - 300 450 - 650 700 - 800 friction Résistance à l'usure Tableau 4 : caractéristiques des bandes adhésives selon l'invention La bande adhésive 1 présente en particulier sur le support 2 une 5 application de colle comprise dans une plage allant de 50 g/m2 à 100 g/m2. Par ailleurs, la bande adhésive 1 comprenant un « non-tissé à fibres longues 100 %» possède de préférence un allongement à la rupture de 25 % et une - 17 - force de rupture comprise dans une plage allant de 36 N/cm à 50 N/cm. De plus, la force d'adhérence sur l'acier est comprise de manière avantageuse dans une plage allant de 3,5 N/cm à 8,0 N/cm, la force d'adhérence au dos de la bande est de 4,3 N/cm et la force de déroulement est de 5,6 N. Tout comme le non-tissé cousu 2, la bande adhésive 1 se laisse déchirer à la main difficilement. Aussi bien l'insonorisation que la résistance à l'usure correspondent respectivement à la classe C. La figure 3a représente un autre mode de réalisation du non-tissé cousu 2 selon l'invention, qui est par ailleurs désigné par « non-tissé à fibres longues 90 % ». Pour la fabrication dudit non-tissé cousu 2, on utilise deux fibres 3, 4 de longueur différente. Les fibres longues 3 sont présentes selon une proportion comprise dans la plage allant de 85 % à 95 % et les fibres courtes 4 sont présentes en une proportion allant de 15 % à 5 %. De manière particulièrement préférée, le non-tissé cousu 2 comporte une proportion en fibres longues de 90 % et une proportion en fibres courtes de 10 %. Les caractéristiques du « non-tissé à fibres longues 90 %» correspondent, en matière de finesse, titre, nombre de filaments, longueur de point et matériau du fil, de préférence à celles du « non-tissé à fibres longues 100 % ». La finesse des fibres longues 3 est comprise en particulier dans une plage allant de 2 dtex à 3 dtex. Les fibres courtes 4 présentent en particulier une finesse comprise dans une plage allant de 2 dtex à 3 dtex. La longueur L2 des fibres courtes 4 intégrées dans le « non-tissé à fibres longues 90 %» est comprise en particulier dans une plage allant de 40 mm à 60 mm, de 25 préférence de l'ordre de 50 mm. Une vue des fibres 3, 4 intégrées dans le « non-tissé à fibres longues 90 %» est représentée sur la figure 3b. Les fibres longues 3 intégrées dans le « non-tissé à fibres longues 90 %» possèdent de manière avantageuse une longueur L1 comprise dans la plage allant de 70 mm à 90 mm, en particulier une longueur L1 de 80 mm. 30 La masse surfacique du « non-tissé à fibres longues 90 %» est de préférence de l'ordre de 130 g/m2. L'épaisseur D1 du non-tissé cousu 2 est - 18 - comprise en particulier dans une plage allant de 0,45 mm à 0,55 mm, de préférence dans une plage allant de 0,49 min à 0,51 min. De manière avantageuse, le non-tissé 2 présente un allongement à la rupture compris dans la plage allant de 25 % à 55 % et une force de rupture allant de préférence de 35 N/cm à 55 N/cm. Par ailleurs, il possède en particulier une résistance à la propagation des déchirures de 15 000 mN et se laisse en particulier difficilement déchirer à la main. Les caractéristiques d'un exemple de réalisation d'une bande adhésive 1 comprenant un « non-tissé à fibres longues 90 %» sont illustrées dans la colonne 4 du tableau 4. La bande adhésive 1 possède de manière avantageuse une application de colle comprise dans la plage allant de 50 g/m2 à 150 g/m2. Une bande adhésive 1 de ce type présente de préférence un allongement à la rupture de 20 % et une force de rupture comprise dans une plage allant de 30 N/cm à 36 N/cm. De manière avantageuse, la force d'adhérence sur l'acier est comprise dans une plage allant de 2,0 N/cm à 4,1 N/cm, la force d'adhérence au dos de la bande est de 4,5 N/cm et la force de déroulement est de 5,8 N. En particulier, l'aptitude au déchirement à la main d'une bande adhésive 1 selon l'invention est « moyenne » (selon la norme LV 312 (10/2009)), l'insonorisation correspond de préférence à la classe C et la résistance à l'usure correspond à la classe B à la classe C (cf. tableaux 1 et 2). De manière avantageuse, les modes de réalisation de la bande adhésive 1 comprenant un « non-tissé à fibres longues 90 % » et un « non-tissé à fibres longues 100 %» présentent respectivement des épaisseurs D2 comprises dans la plage allant de 0,25 à 0,90 mm, de préférence comprises dans la plage allant de 0,30 à 0,50 mm. L'invention ne se limite pas aux exemples de réalisation illustrés et décrits, elle englobe bien au contraire toutes les réalisations équivalentes au sens de l'invention. On souligne expressément que les exemples de réalisation ne se limitent pas à toutes les caractéristiques combinées ; chaque caractéristique partielle spécifique peut présenter en soi, même sans lien avec - 19 - toutes les autres caractéristiques partielles, une valeur inventive. En outre, l'invention ne se limite pas non plus à la combinaison de caractéristiques de la revendication 1, et peut bien au contraire être définie également par toute autre combinaison au choix de caractéristiques définies de toutes les caractéristiques 5 individuelles divulguées globalement. Cela signifie que, de base, en pratique, chaque caractéristique individuelle de la revendication 1 peut être supprimée ou remplacée par au moins une caractéristique individuelle divulguée à un autre endroit de la demande. En outre, avantageusement : 10 - le non-tissé cousu présente une résistance à la propagation des déchirures comprise dans la plage allant de 15 000 mN à 18 000 mN selon la norme LV 312 ; - la couche de colle présente un poids d'application compris dans la plage allant de 30 g/m2 à 120 g/m2; 15 - la bande adhésive présente une épaisseur comprise dans la plage allant de 0,25 mm à 0,90 mm, de préférence comprise dans la plage allant de 0,30 mm à 0,60 mm selon la norme LV 312 ; et, - la bande adhésive présente un allongement à la rupture compris dans la plage allant de 20 % à 25 % selon la norme LV 312. 20 - 20 - Liste des numéros de référence 1 Bande adhésive 2 Non-tissé cousu 2a Non-tissé brut 3 Fibre longue 4 Fibre courte 5 Fil à coudre 6 Support 7 Couche de colle 8, 8', 8" Guide-fil à coudre 9, 9', 9" Aiguille 10 Point de fil à coudre L1 Longueur des fibres longues L2 Longueur des fibres courtes D1 Epaisseur du non-tissé D2 Epaisseur de la bande adhésive Longueur du point Nombre des aiguilles à coudre relevant d'un pouce anglais K Tronçon servant à définir la finesse anglaise REVENDICATIONS1. Bande adhésive (1) présentant un support (6) pourvu d'un non-tissé cousu (2) et une couche de colle (7) appliquée d'un côté sur le support (6), le non-tissé cousu (2) étant formé au moins à 80 % à partir de fibres longues (3) qui présentent au moins une longueur de fibre (L1) de 80 mm, caractérisée en ce que les fibres longues (3) présentent une longueur de fibre (L1) comprise dans la plage allant de 80 mm à 120 mm. 2. Bande adhésive (1) selon la revendication 1, caractérisée en ce que le 10 non-tissé cousu (2) contient des fibres courtes (4) qui présentent une longueur (L2) comprise dans la plage allant de 40 mm à 60 mm, de préférence une longueur (L2) comprise dans la plage allant de 45 mm à 55 mm. 3. Bande adhésive (1) selon la revendication 1, caractérisée en ce que le non-tissé cousu (2) contient exclusivement des fibres longues (3). 15 4. Bande adhésive (1) selon l'une quelconque des revendications 1 à 3, caractérisée en ce que les fibres (3, 4) du non-tissé cousu (2) sont cousues avec des fils à coudre (5) présentant une finesse comprise dans la plage allant de F 14 à F 24, de préférence une finesse de F 22. 5. Bande adhésive (1) selon l'une quelconque des revendications 1 à 4, 20 caractérisée en ce que le support (6) est constitué exclusivement du non-tissé cousu (2). 6. Bande adhésive (1) selon l'une quelconque des revendications 1 à 5, caractérisée en ce que le non-tissé cousu (2) contient des fibres (3, 4) qui présentent un titre compris dans la plage allant de 2 dtex à 3 dtex. 25 7. Bande adhésive (1) selon une quelconque des revendications 1, 2 ou 4 à 6, caractérisée en ce que les fibres longues (3) présentent une proportion comprise dans la plage allant de 85 % à 95 %, et en ce que les fibres courtes (4) présentent de manière correspondante une proportion comprise dans la plage allant de 15 % à5 %. 30 8. Bande adhésive (1) selon l'une quelconque des revendications 1 à 7, caractérisée en ce que le non-tissé cousu (2) présente une masse surfacique- 22 - comprise dans la plage allant de 60 g/m2 à 230 g/m2, de préférence comprise dans la plage allant de 80 g/m2 à 160 g/m2. 9. Bande adhésive (1) selon l'une quelconque des revendications 1 à 8, caractérisée en ce que le non-tissé cousu (2) présente une épaisseur (D1) 5 comprise dans la plage allant de 0,25 mm à 0,90 mm, de préférence comprise dans la plage allant de 0,30 min à 0,60 mm, selon la norme LV 312. 10. Bande adhésive (1) selon l'une quelconque des revendications 1 à 9, caractérisée en ce que le non-tissé cousu (2) présente un allongement à la rupture compris dans la plage allant de 25 % à 58 % selon la norme LV 312. 10 11. Bande adhésive (1) selon l'une quelconque des revendications 1 à 10, caractérisée en ce que le non-tissé cousu (2) présente une force de rupture comprise dans la plage allant de 35 N/cm à 65 N/cm selon la norme LV 312. 12. Bande adhésive (1) selon l'une quelconque des revendications 1 15 à 11, caractérisée en ce qu'au moins une partie des fibres (3, 4), de préférence toutes les fibres (3, 4), sont constituées en totalité ou en partie de polyester. 13. Bande adhésive (1) selon l'une quelconque des revendications 1 à 12, caractérisée en ce que des fils à coudre (5) sont cousus dans le non-tissé cousu (2), sachant qu'au moins une partie des fils à coudre (5) ou tous les fils 20 à coudre (5) sont constituées en partie ou en totalité de polyester. 14. Bande adhésive (1) selon l'une quelconque des revendications 1 à 13, caractérisée en ce que le non-tissé cousu (2) présente une résistance à la propagation des déchirures comprise dans la plage allant de 15 000 mN à 18 000 mN selon la norme LV 312. 25 15. Bande adhésive (1) selon l'une quelconque des revendications 1 à 14, caractérisée en ce que la couche de colle (7) présente un poids d'application compris dans la plage allant de 30 g/m2 à 120 g/m2. 16. Bande adhésive (1) selon l'une quelconque des revendications 1 à 15, caractérisée en ce que la bande adhésive (1) présente une épaisseur (D2) 30 comprise dans la plage allant de 0,25 mm à 0,90 mm, de préférence comprise dans la plage allant de 0,30 min à 0,60 mm selon la norme LV 312.- 23 - 17. Bande adhésive (1) selon l'une quelconque des revendications 1 à 16, caractérisée en ce que la bande adhésive (1) présente un allongement à la rupture compris dans la plage allant de 20 % à 25 % selon la norme LV 312. 18. Bande adhésive (1) selon l'une quelconque des revendications 1 5 à 17, caractérisée en ce que la bande adhésive (1) présente une force de rupture comprise dans la plage allant de 30 N/cm à 50 N/cm selon la norme LV 312. 19. Bande adhésive (1) selon l'une quelconque des revendications 1 à 18, caractérisée en ce que la bande adhésive (1) présente une aptitude au 10 déchirement à la main comprise dans la plage allant de « moyenne » à « difficile » selon la norme LV 3123. 20. Bande adhésive (1) selon l'une quelconque des revendications 1 à 19, caractérisée en ce que la bande adhésive (1) présente au moins une insonorisation de la classe C selon la norme LV 312. 15 21. Bande adhésive (1) selon l'une quelconque des revendications 1 à 20, caractérisée en ce que la bande adhésive (1) présente une résistance à l'usure selon la norme LV 312 comprise dans une plage allant de 350 courses à 800 courses, de préférence comprise dans une plage allant de 450 courses à 750 courses. 20 22. Bande adhésive (1) selon l'une quelconque des revendications 1 à 21, caractérisée en ce que la couche de colle est une substance adhésive sensible à la pression, est de préférence une colle à base de caoutchouc de synthèse ou un polyacrylate durcissable sous l'effet des UV.